РЕЖУЩИЙ ИНСТРУМЕНТ С ПОКРЫТИЕМ

1. Режущий инструмент с покрытием, содержащий подложку из цементированного карбида и покрытие, причем цементированный карбид содержит WC и фазу связующего вещества, содержащую один или более из Co, Fe и Ni, причем содержание углерода в цементированном карбиде является субстехиометрическим содержанием углерода SCC, причем -0,13 мас.% ≤SCC < 0 мас.%, или -0,30 мас.% ≤SCC≤-0,16 мас.%, и при этом покрытие содержит один или более слоев (A) карбида металла, нитрида металла или карбонитрида металла, который является по меньшей мере одним из Zr и Hf, причем опционально Ti присутствует в количестве не более 10 ат.% по количеству металла, и слой оксида алюминия, причем один или более слоев (A) расположены между подложкой и слоем оксида алюминия.
2. Режущий инструмент с покрытием по п. 1, в котором один или более слоев (A) представляют собой по меньшей мере одно из ZrC, ZrN, Zr(C,N), HfC, HfN и Hf(C,N).
3. Режущий инструмент с покрытием по любому из пп. 1-2, в котором один или более слоев (A) представляют собой один слой Zr(C,N) или Hf(C,N).
-6
4. Режущий инструмент с покрытием по любому из пп. 1-3, в котором один или более слоев (A) имеют коэффициент теплового расширения CTE от 6 до 8 [10/K].
5. Режущий инструмент с покрытием по любому из пп. 1-4, в котором полная толщина одного или более слоев (A) составляет от 2 до 15 мкм.
6. Режущий инструмент с покрытием по любому из пп. 1-5, в котором полная толщина слоя оксида алюминия составляет от 1 до 5 мкм.
7. Режущий инструмент с покрытием по любому из пп. 1-6, в котором отношение толщины одного или более слоев (A) и толщины слоя оксида алюминия составляет 1 или более.
x
y
z
x
y
z
x
y
z
8. Режущий инструмент с покрытием по любому из пп. 1-7, содержащий смежный с поверхностью подложки слой Ti(CNO) или Zr(CNO) или Hf(CNO), где x+y+z=1, 0≤x≤1, 0≤y≤1, 0≤z<1, имеющий толщину от 0,05 до 1,5 мкм.
x
y
z
x
y
z
x
y
z
9. Режущий инструмент с покрытием по любому из пп. 1-8, в котором связывающий слой (B), имеющий толщину от 0,05 до 2 мкм, присутствует между самым верхним из одного или более слоев (A) и слоем оксида алюминия, и представляет собой Ti(CNO) или Zr(CNO) или Hf(CNO), где x+y+z=1, 0<x<1, 0≤y<1, 0<z<1.
x
y
z
10. Режущий инструмент с покрытием по п. 9, в котором связывающий слой (B) представляет собой Ti(CNO), где x+y+z=1, 0<x<1, 0≤y<1, 0<z<1.
11. Режущий инструмент с покрытием по любому из пп. 1-10, в котором субстехиометрическое содержание углерода SCC в цементированном карбиде составляет -0,13 мас.% ≤SCC≤-0,05 мас.% или -0,28 мас.% ≤SCC≤-0,17 мас.%.
12. Режущий инструмент с покрытием по любому из пп. 1-11, в котором субстехиометрическое содержание углерода SCC в цементированном карбиде составляет -0,13 мас.% ≤SCC≤-0,10 мас.% или -0,28 мас.% ≤SCC≤-0,17 мас.%.
13. Режущий инструмент с покрытием по любому из пп. 1-12, в котором субстехиометрическое содержание углерода SCC в цементированном карбиде составляет -0,28 мас.% ≤SCC≤-0,17 мас.%, и цементированный карбид содержит эта-фазу в объемной доле от 2 до 10 об.%.
14. Режущий инструмент с покрытием по п. 13, в котором средний размер зерна эта-фазы составляет от 0,1 до 10 мкм.
15. Режущий инструмент с покрытием по любому из пп. 1-14, в котором режущий инструмент является пластиной для фрезы.